(57)【要約】【課題】ばね収容空間に面した領域全体に防錆剤を拡散しやすくすること。【解決手段】プーリ構造体１０は、ベルトＢが巻き掛けられる筒状の外回転体２と、外回転体２の径方向内側に設けられ、外回転体２に対して相対回転可能な内回転体３と、外回転体２と内回転体３との間に形成されたばね収容空間８に配置されたねじりコイルばね４と、を備え、少なくとも、プーリ構造体１０が一度も動作していない状態において、防錆剤を含有するグリース２００が、内回転体３の、ねじりコイルばね４の内周面４２に対向する対向面３４に塗布されている。【選択図】図７
2018173162.tif 000002
【特許請求の範囲】
【請求項１】
エンジンの補機に接続され、ベルトを介して前記エンジンの動力が伝達されるプーリ構造体であって、
前記ベルトが巻き掛けられる筒状の外回転体と、
前記外回転体の径方向内側に設けられ、前記外回転体に対して相対回転可能な内回転体と、
前記外回転体と前記内回転体との間に形成されたばね収容空間に配置されたねじりコイルばねと、を備え、
少なくとも、プーリ構造体がまだ一度も動作していない状態において、
防錆剤を含有するグリースが、前記内回転体の、前記ねじりコイルばねの内周面に対向する対向面に塗布されている、プーリ構造体。
【請求項２】
前記対向面における前記グリースの厚みが、２ｍｍ以下である、請求項１に記載のプーリ構造体。
【請求項３】
前記対向面に付着した前記グリースの面積が、前記対向面の面積の４％以上である、請求項１又は２に記載のプーリ構造体。
【請求項４】
前記対向面において、前記グリースが前記内回転体の回転軸方向に沿って塗布されている、請求項１〜３のいずれか１項に記載のプーリ構造体。
【請求項５】
前記グリースは、前記ばね収容空間を形成する面のうちの、前記内回転体の前記対向面にのみ塗布されている、請求項１〜４のいずれか１項に記載のプーリ構造体。
【請求項６】
前記外回転体の回転軸方向の端部において、前記内回転体との間に介設された滑り軸受を備える、請求項１〜５のいずれか１項に記載のプーリ構造体。
【請求項７】
前記滑り軸受は、ポリテトラメチレンアジパミドをベース樹脂とする樹脂組成物で形成されており、
前記樹脂組成物は、アラミド繊維を含有する補強材を含む、請求項６に記載のプーリ構造体。
【請求項８】
前記補機は、その駆動軸が回転することで電気を生成するオルタネータである、請求項１〜７のいずれか１項に記載のプーリ構造体。
【請求項９】
エンジンの補機に接続され、ベルトを介して前記エンジンの動力が伝達されるプーリ構造体の製造方法であって、
前記プーリ構造体は、前記ベルトが巻き掛けられる筒状の外回転体と、前記外回転体の径方向内側に設けられ、前記外回転体に対して相対回転可能な内回転体と、前記外回転体と前記内回転体との間に形成されたばね収容空間に配置されたねじりコイルばねと、を備えるものであり、
前記内回転体の、前記ねじりコイルばねの内周面に対向する対向面に、防錆剤を含有するグリースを塗布する、プーリ構造体の製造方法。
【請求項１０】
前記グリースの塗布後、前記プーリ構造体を前記補機に接続し、前記ベルトを介して駆動源の動力を前記プーリ構造体に伝達させて前記プーリ構造体を動作させる、請求項９に記載のプーリ構造体の製造方法。
【請求項１１】
前記内回転体に前記ねじりコイルばねを装着した後に、前記ねじりコイルばねと前記内回転体との間の前記径方向における隙間に、前記内回転体の回転軸方向の一方側から前記グリースを吐出するノズルを挿入して、前記グリースを前記対向面に塗布する、請求項９又は１０に記載のプーリ構造体の製造方法。
【請求項１２】
前記ノズルを前記回転軸方向の他方側から前記一方側へ移動させながら、前記ノズルから前記グリースを吐出させる、請求項１１に記載のプーリ構造体の製造方法。
【請求項１３】
前記グリースを、前記ばね収容空間を形成する面のうちの、前記内回転体の前記対向面にのみ塗布する、請求項９〜１２のいずれか１項に記載のプーリ構造体の製造方法。
【発明の詳細な説明】
【技術分野】
【０００１】
本発明は、２つの回転体の間にばね収容空間が形成されたプーリ構造体、及び、当該プーリ構造体の製造方法に関する。
【背景技術】
【０００２】
自動車等のエンジンの動力によって駆動されるオルタネータ等、大きな慣性モーメントを有する補機の駆動軸には、エンジンのクランク軸の回転速度の変動を吸収することを目的として、例えば特許文献１に記載のプーリ構造体が接続される。
【０００３】
特許文献１に記載のプーリ構造体は、ベルトが巻き掛けられる外回転体と、外回転体の径方向内側に設けられ、外回転体に対して相対回転可能な内回転体と、２つの回転体の間に形成されたばね収容空間に配置されたねじりコイルばね等を備える。このプーリ構造体は、ねじりコイルばねを介して、外回転体と内回転体との間でトルクを伝達又は遮断するクラッチ機構を有している。
【０００４】
上記２つの回転体は金属製であるため、錆が発生してねじりコイルばねと回転体との間に介在すると、クラッチ機構等の機能が低下して寿命が短くなるおそれがある。そこで、多くの部分には錆止め用の塗装が施されている。一方、例えばばね収容空間内の、ねじりコイルばねと接触する部分等においては、塗装が剥がれるおそれがあるため、上記塗装の代わりに防錆剤を含有するグリースが用いられる。より詳細には、グリースは、プーリ構造体の組付け時に、ペースト状の塊の状態でばね収容空間に投入される。なお、グリースは常温で粘性が高く、流動しにくいので、例えばオルタネータの動作試験等により、プーリ構造体を回転させることでばね収容空間内の温度を上げ、グリースの温度を上げて粘度を下げる。その状態でプーリ構造体を回転させることで、遠心力等により、２つの回転体の、ばね収容空間に面した部分に防錆剤が拡散する。このようにして、ばね収容空間に面した領域の全てに防錆剤を逐一付着させる場合と比べて、手間が大幅に削減され、且つ、防錆剤の使用量が必要最小限に抑えられる。
【先行技術文献】
【特許文献】
【０００５】
【特許文献１】特開２０１６−１５６５００号公報
【発明の概要】
【発明が解決しようとする課題】
【０００６】
グリースが単純に塊の状態でばね収容空間内に投入された場合、グリースは、ばね収容空間内の不特定の一部分にのみ接触している状態になりうる。この場合、伝熱面積が小さい等の理由により、グリースに熱が伝わりにくく、粘度が下がりにくい。このため、プーリ構造体を回転させたときに、２つの回転体のばね収容空間に面した領域の隅々にまでグリースを拡散させにくくなるおそれがある。
【０００７】
本発明の目的は、ばね収容空間に面した領域全体に防錆剤を拡散しやすくすることである。
【課題を解決するための手段】
【０００８】
本発明の第１の態様のプーリ構造体は、エンジンの補機に接続され、ベルトを介して前記エンジンの動力が伝達されるプーリ構造体であって、前記ベルトが巻き掛けられる筒状の外回転体と、前記外回転体の径方向内側に設けられ、前記外回転体に対して相対回転可能な内回転体と、前記外回転体と前記内回転体との間に形成されたばね収容空間に配置されたねじりコイルばねと、を備え、少なくとも、プーリ構造体がまだ一度も動作していない状態において、防錆剤を含有するグリースが、前記内回転体の、前記ねじりコイルばねの内周面に対向する対向面に塗布されている。
【０００９】
本発明のプーリ構造体によれば、プーリ構造体がまだ一度も動作していない状態において、防錆剤を含有するグリースが、ねじりコイルばねの内周面に対向する内回転体の対向面に塗布された状態になっている。これにより、グリースが単純に塊の状態でばね収容空間に投入されている場合と比べて、内回転体との接触面積が大きくなるので、補機の動作試験時等に内回転体の熱がグリースに伝わりやすくなり、グリースの温度が上がりやすく、粘度が下がりやすくなる。また、ばね収容空間を形成する面のうち、径方向内側に配置された対向面にグリースが塗布されているため、内回転体にグリースが行き渡りやすいとともに、内回転体の回転による遠心力がグリースに作用するので、グリースは径方向外側にも拡散しやすい。したがって、ばね収容空間に面した領域全体に防錆剤を拡散しやすくすることができる。
【００１０】
本発明の第２の態様のプーリ構造体は、前記第１の態様において、前記対向面における前記グリースの厚みが、２ｍｍ以下である。
【００１１】
内回転体の熱をグリース全体に伝えやすくするためには、対向面におけるグリースの厚みが２ｍｍ以下であることが好ましい。
【００１２】
本発明の第３の態様のプーリ構造体は、前記第１又は第２の態様において、前記対向面に付着した前記グリースの面積が、前記対向面の面積の４％以上である。
【００１３】
本態様では、対向面に付着したグリースの面積が、対向面の面積の４％以上である。つまり、グリースの伝熱面積が大きいため、内回転体の熱がグリースに伝わりやすくなる。
【００１４】
本発明の第４の態様のプーリ構造体は、前記第１〜第３のいずれかの態様において、前記対向面において、前記グリースが前記内回転体の回転軸方向に沿って塗布されている。
【００１５】
径方向においては、補機の動作試験時等に、内回転体の回転による遠心力がグリースに作用するためグリースが外側に拡散しやすいが、回転軸方向においては、特に大きな力がグリースに作用するわけではないので、グリースが比較的拡散しにくい。本態様では、対向面において、グリースが内回転体の回転軸方向に沿って塗布されているため、グリースを回転軸方向に拡散しやすくすることができる。
【００１６】
本発明の第５の態様のプーリ構造体は、前記第１〜第４のいずれかの態様において、前記グリースは、前記ばね収容空間を形成する面のうちの、前記内回転体の前記対向面にのみ塗布されている。
【００１７】
本態様では、グリースが、前記ばね収容空間を形成する面のうちの、内回転体の対向面にのみ塗布されている。したがって、他の箇所にもグリースを塗布する場合と比べて手間を省きつつ、内回転体の回転によりグリースを効率良くばね収容空間内に拡散させることができる。
【００１８】
本発明の第６の態様のプーリ構造体は、前記第１〜第５のいずれかの態様において、前記外回転体の回転軸方向の端部において、前記内回転体との間に介設された滑り軸受を備える。
【００１９】
外回転体が腐食して、外回転体と滑り軸受との間の隙間に錆が発生すると、軸受機能が著しく悪化するおそれがあるので、外回転体の滑り軸受と対向する面にも防錆剤を拡散させる必要がある。しかし、外回転体にのみグリースを塗布すると、プーリ構造体を回転動作させても、グリースに径方向内側への力が作用せず、内回転体にグリースが拡散しにくくなる。かといって、内回転体と外回転体の両方にグリースを塗布すると、手間がかかり、生産効率が低下する。本態様では、グリースが内回転体の対向面に塗布されており、グリースは、内回転体と外回転体の両方に拡散しやすい。このため、外回転体にグリースが塗布されていなくても、外回転体の回転軸方向の端部まで防錆剤が行き渡り、当該部分における錆の発生が抑えられる。したがって、生産効率の低下を抑えつつ、軸受機能を長期にわたって維持できる。
【００２０】
本発明の第７の態様のプーリ構造体は、前記第６の態様において、前記滑り軸受は、ポリテトラメチレンアジパミドをベース樹脂とする樹脂組成物で形成されており、前記樹脂組成物は、アラミド繊維を含有する補強材を含む。
【００２１】
本態様によれば、比較的高温域において、滑り軸受の耐摩耗性及び強度を高めることができるので、軸受機能をより長期にわたって維持することができる。
【００２２】
本発明の第８の態様のプーリ構造体は、前記第１〜第７のいずれかの態様において、前記補機は、その駆動軸が回転することで電気を生成するオルタネータである。
【００２３】
プーリ構造体がオルタネータに接続されて回転すると、オルタネータが駆動されることによる発電に伴って大きな熱が発生し、プーリ構造体に伝達される。したがって、グリースの温度を十分に上げることができる。
【００２４】
本発明の第９の態様のプーリ構造体の製造方法は、エンジンの補機に接続され、ベルトを介して前記エンジンの動力が伝達されるプーリ構造体の製造方法であって、前記プーリ構造体は、前記ベルトが巻き掛けられる筒状の外回転体と、前記外回転体の径方向内側に設けられ、前記外回転体に対して相対回転可能な内回転体と、前記外回転体と前記内回転体との間に形成されたばね収容空間に配置されたねじりコイルばねと、を備えるものであり、前記内回転体の、前記ねじりコイルばねの内周面に対向する対向面に、防錆剤を含有するグリースを塗布する。
【００２５】
本発明の製造方法では、グリースを内回転体の対向面に塗布することで、グリースを単純に塊の状態でばね収容空間に投入する場合と比べて、グリースと内回転体との接触面積が大きくなる。よって、補機の動作試験時等に内回転体の熱がグリースに伝わりやすくなる。また、ばね収容空間を形成する面のうち、径方向内側に配置された内回転体の対向面にグリースを塗布することで、内回転体にグリースが行き渡りやすくなるとともに、内回転体の回転による遠心力がグリースに作用するので、グリースが径方向外側にも拡散しやすくなる。
【００２６】
本発明の第１０の態様のプーリ構造体の製造方法は、前記第９の態様において、前記グリースの塗布後、前記プーリ構造体を前記補機に接続し、前記ベルトを介して駆動源の動力を前記プーリ構造体に伝達させて前記プーリ構造体を動作させる。
【００２７】
本態様では、グリースの塗布後にプーリ構造体を実際に補機に接続し、ベルトを介して駆動源の動力をプーリ構造体に伝達させてプーリ構造体を動作させる。これにより、プーリ構造体の回転動作に伴うばね収容空間の温度上昇と、内回転体の回転によってグリースに作用する遠心力等によって、ばね収容空間を形成する面にグリースを拡散させることができる。
【００２８】
本発明の第１１の態様のプーリ構造体の製造方法は、前記第９又は第１０の態様において、前記内回転体に前記ねじりコイルばねを装着した後に、前記ねじりコイルばねと前記内回転体との間の前記径方向における隙間に、前記内回転体の回転軸方向の一方側から前記グリースを吐出するノズルを挿入して、前記グリースを前記対向面に塗布する。
【００２９】
ねじりコイルばねを内回転体に装着する前に内回転体にグリースを塗布すると、ねじりコイルばねの装着時に、グリースの一部がねじりコイルばねに付着して、内回転体の熱が伝わりにくくなるおそれがある。本態様では、ねじりコイルばねを内回転体に装着した後に、ねじりコイルばねと内回転体との間の隙間にノズルを挿入して、グリースを対向面に塗布する。これにより、グリースがねじりコイルばねに付着することを抑制できる。
【００３０】
本発明の第１２の態様のプーリ構造体の製造方法は、前記第１１の態様において、前記ノズルを前記回転軸方向の他方側から前記一方側へ移動させながら、前記吐出口から前記グリースを吐出させる。
【００３１】
本態様では、ノズルを回転軸方向の他方側から一方側、すなわち、ノズルが挿入された側に単純にノズルを引き出しながらグリースを対向面に塗布するので、容易にグリースを塗布することができる。
【００３２】
本発明の第１３の態様のプーリ構造体の製造方法は、前記第９〜第１２のいずれかの態様において、前記グリースを、前記ばね収容空間を形成する面のうちの、前記内回転体の前記対向面にのみ塗布する。
【００３３】
本態様では、グリースを、ばね収容空間を形成する面のうちの、内回転体の対向面にのみ塗布するので、他の箇所にもグリースを塗布する場合と比べて手間を省きつつ、内回転体の回転によりグリースを効率良く拡散させることができる。
【図面の簡単な説明】
【００３４】
【図１】図１の（ａ）及び（ｂ）は、プーリ構造体を含むベルト伝動機構の正面図および側面図である。
【図２】図２は、プーリ構造体の完成品を示す断面図である。
【図３】図３は、図２のIII-III断面図である。
【図４】図４は、図２のIV-IV断面図である。
【図５】図５の（ａ）〜（ｇ）は、プーリ構造体の製造工程を示す図である。
【図６】図６は、内回転体の側面図である。
【図７】図７は、まだ一度も動作していない状態のプーリ構造体を示す断面図である。
【図８】図８の（ａ）及び（ｂ）は、試験機の正面図及び側面図である。
【図９】図９の（ａ）〜（ｄ）は、実施例及び比較例の供試体における、エンジン始動試験前のグリースの滞留位置を示す説明図である。
【図１０】図１０は、エンジン始動試験後の防錆剤の付着有無の確認箇所を示す図である。
【発明を実施するための形態】
【００３５】
次に、本発明の実施の形態について、図１〜図１０を参照しながら説明する。
【００３６】
（ベルト伝動機構の概略構成）
まず、後述するプーリ構造体１が組み込まれるベルト伝動機構の一例について、図１を用いて説明する。図１の（ａ）は、ベルト伝動機構１００の正面図であり、図１の（ｂ）は側面図である。ベルト伝動機構１００は、例えば自動車等のエンジン１１０のクランク軸１１１に連結されたクランクプーリ１０１と、オルタネータ１２０（本発明の「補機」）の駆動軸１２１に連結されたプーリ構造体１と、不図示のエアコン・コンプレッサに連結されたＡＣプーリ１０２と、不図示のウォーターポンプに連結されたＷＰプーリ１０３と、これらのプーリ間に巻き掛けられるベルトＢ（Ｖリブドベルト）と、を備える。各プーリは、それぞれ回転可能に支持されている。また、クランクプーリ１０１とプーリ構造体１とのベルトスパン間には、オートテンショナ１０４が設けられている。エンジン１１０の出力は、ベルトＢを介して、クランクプーリ１０１から時計回りに、プーリ構造体１、ＷＰプーリ１０３、ＡＣプーリ１０２に対してそれぞれ伝達されて、各補機が駆動される。
【００３７】
（プーリ構造体の構成）
次に、完成品であるプーリ構造体１、すなわち出荷時の状態のプーリ構造体１の構成について説明する。図２は、完成品であるプーリ構造体１の断面図である。図３は、図２のＩＩＩ−ＩＩＩ断面図である。図４は、図２のＩＶ−ＩＶ断面図である。なお、説明の便宜上、図２における紙面左右方向を前後方向（本発明の「回転軸方向」）とし、プーリ構造体１の先端側である紙面左方を前方（本発明の「他方」）、プーリ構造体１の基端側である紙面右方を後方（本発明の「一方」）とする。プーリ構造体１が回転する方向を周方向とする。また、後述する外回転体２の径方向を、径方向とする。
【００３８】
プーリ構造体１は、主に、駆動軸１２１が回転することで交流の電気を生成するオルタネータ１２０に接続される。図２に示すように、プーリ構造体１は、ベルトＢが巻き掛けられる外回転体２と、外回転体２の内側に設けられており、オルタネータの駆動軸１２１に接続される内回転体３と、外回転体２と内回転体３との間に配置されたねじりコイルばね４（以下、単に「ばね４」という）等を備える。
【００３９】
外回転体２は、前後方向に貫通する貫通孔が形成された略円筒状の部材であり、例えばＳ４５Ｃなどの炭素鋼材からなる金属製の部材である。図２に示すように、外回転体２の外周面には、ベルトＢが巻き掛けられる。外回転体２は、ベルトＢを介してトルクを与えられることで、回転軸Ｒを中心として回転する構成になっている。外回転体２の後端部の内周には、後述するばね４の後端部の外周面４１が接触する圧接面２１が形成されている。圧接面２１の前方には、ばね４が拡径変形したときに当接する当接面２２が形成されている。当接面２２は、圧接面２１よりも径方向外側に形成されている。圧接面２１と当接面２２との間の部分は、面取りされている。当接面２２の前方には、後述する滑り軸受７が介設される軸受介設面２３が形成されている。軸受介設面２３は、当接面２２よりも径方向外側に形成されている。当接面２２と軸受介設面２３との間の部分は、面取りされている。また、外回転体２の前端部には、外回転体２の前方の開口部を覆うためのエンドキャップ５が取り付けられている。
【００４０】
外回転体２の外周面、軸方向両端面、及び面取りされた部分には、錆止め用の塗装（例えばカチオン電着塗装）が施されている。一方、プーリ構造体１の諸機能を最大限に発揮させるため、外回転体２の貫通孔の内周面のうち面取り部以外の部分（圧接面２１、当接面２２及び軸受介設面２３等）には、塗装は施されていない。
【００４１】
なお、塗装にあたっては、塗料や塗装方法に応じて、外回転体２の外周面の、塗料の付き回り性が悪い角部２４等の寸法（面取りの大きさ）を最適化して、角部２４への塗膜の付着性を高めることに配慮する必要がある。もし、角部２４への塗膜の付着性が不十分で、角部２４に錆が発生した場合には、角部２４を起点に塗膜が剥がれていくおそれがある。或いは、塗膜と下地（外回転体２）との界面を錆が進行することによって、この腐食部分から遊離した錆が、後述するばね収容空間８の内部（特に滑り軸受７が配置された箇所）に入り込んでしまう。このため、角部２４は、例えば曲率半径０．８ｍｍ程度以上のＲ面、又は、Ｃ面とすることが望ましい。
【００４２】
内回転体３は、略円筒状の金属製の部材であり、例えばＳ４５Ｃなどの炭素鋼材からなる金属製の部材である。図２に示すように、内回転体３は、外回転体２の径方向内側に設けられ、外回転体２と同一の回転軸Ｒを中心として、外回転体２に対して相対回転可能な構成になっている。内回転体３には、前述した塗装は施されていない。
【００４３】
内回転体３は、筒本体３１と、筒本体３１の前端部の径方向外側に配置された外筒部３２と、筒本体３１と外筒部３２とをつなぐ接続部３３等を有する。筒本体３１は、オルタネータの駆動軸１２１に接続される。筒本体３１の後端部には、後述する転がり軸受６を圧入する圧入面３８が形成されている。圧入面３８の前方には、後述するばね４の内周面４２と対向する対向面３４が形成されている。対向面３４は、圧入面３８よりも径方向外側に形成されている。対向面３４の前方には、ばね４の内周面と接触する接触面３５が形成されている。接触面３５は、対向面３４よりも径方向外側に形成されている。
【００４４】
外筒部３２は、筒本体３１の前端部の径方向外側に配置された筒状の部分である。外筒部３２は、外回転体２と干渉しない程度に、後方に向かって延びている。外筒部３２の内径は、外回転体２の圧接面２１の径よりも大きい。接続部３３は、筒本体３１の前端部の径方向外側に形成され、筒本体３１と外筒部３２とをつなぐ環状の部分である。
【００４５】
内回転体３の前端部において、筒本体３１と外筒部３２との間には、端面３６が形成されている（図３参照）。端面３６は、周方向において、後述するばね４の前端面４９と対向する。また、外筒部３２の内周面には、外筒部３２の径方向内側に突出する突起３７が形成されている（図３参照）。突起３７は、端面３６に対し、周方向において約９０°離れた位置付近に形成されている。
【００４６】
外回転体２の後端部の内周面と、内回転体３の筒本体３１の後端部の外周面との間には、転がり軸受６が介設されている。外回転体２の前端部の内周面と、内回転体３の外筒部３２の外周面との間には、滑り軸受７が介設されている。転がり軸受６及び滑り軸受７によって、外回転体２及び内回転体３が相対回転可能になっている。
【００４７】
転がり軸受６は、例えば接触シール式の密閉型玉軸受である。滑り軸受７は、例えば、ポリテトラメチレンアジパミド（ナイロン４６）という樹脂をベース樹脂（主成分）とする樹脂組成物で形成された、弾性を有するＣ字状の部材である。また、この樹脂組成物には、アラミド繊維を有する繊維状の補強材が含まれていても良い。これにより、比較的高温域（例えば９０℃〜１３０℃）において、滑り軸受７の耐摩耗性及び強度が高まり、軸受機能がより長期にわたって維持される。滑り軸受７は、若干拡径された状態で内回転体３の外筒部３２に装着されており、自己弾性復元力によって外筒部３２に密着している。滑り軸受７と外回転体２の軸受介設面２３との間には、径方向において０．１ｍｍ程度の隙間が空いている。この隙間は、空気が通過可能になっている。
【００４８】
外回転体２と内回転体３との間には、ばね４を収容するばね収容空間８が形成されている。詳細には、ばね収容空間８は、外回転体２の内周面及び内回転体３の外筒部３２の内周面と、筒本体３１の外周面と、接続部３３の後面と、転がり軸受６の前面によって区画された空間である。
【００４９】
外回転体２と滑り軸受７との隙間からは、空気が流入可能になっているため、このままでは、外回転体２及び内回転体３のうち、塗装が施されていない部分に錆が生じるおそれがある。この錆によって、外回転体２及び内回転体３の、ばね４と頻繁に接触する部分（例えば圧接面２１、当接面２２等）や滑り軸受７等が摩耗し、プーリ構造体１の寿命が縮まるおそれがある。そこで、プーリ構造体１のばね収容空間８には、防錆剤を含有するグリースが封入されている。
【００５０】
グリースは、常温でペースト状であり、防錆剤である基油と、基油の稠度（硬さ）を大きくする増稠剤とを含有する。基油は、例えばエステル油（合成油）である。増稠剤には、例えば耐熱性に優れたウレア化合物が用いられる。グリースの状態を維持しつつ潤滑状態を十分に発揮するために、グリースの稠度は、２５℃においてＪＩＳ分類２〜３号相当（試験方法はＪＩＳＫ２２２０：２１０３に準拠）である。増稠剤の含有率は、グリース全量に対して５〜４０質量％が好ましい。グリースの動粘度は、４０℃において１００ｍｍ2／ｓ（試験方法はＡＳＴＭ  Ｄ７０４２−１４：２０１４に準拠）程度が好ましい。グリースの比重は、約０．９７程度が好ましい。図２においては図示を省略しているが、グリースは、ばね収容空間８を形成する面全体に拡散している。なお、このグリースは、転がり軸受６の内部にも封入されている。
【００５１】
ここで、グリースは、外回転体２及び内回転体３の、ばね収容空間８を形成する面全体に拡散しやすいように、プーリ構造体１がまだ一度も動作していない状態において、内回転体３の対向面３４に塗布されている。詳細については後述する。
【００５２】
ばね４は、ばね線を螺旋状に巻回して形成されたねじりコイルばねである。ばね４の線材には、例えば、ばね用オイルテンパー線（ＪＩＳＧ３５６０：１９９４に準拠）が用いられる。ばね４は、左巻き（前端から後端に向かって反時計回り）である。ばね４は、外回転体２及び内回転体３が回転していない状態において、全長にわたって径が略一定である。ばね４は、内回転体３の接続部３３の後面と転がり軸受６の前面との間に挟まれることで、軸方向に若干圧縮された状態でばね収容空間８に収容されている。ばね４のばね線の断面形状は、例えば矩形状である。ばね４の外周面４１及び内周面４２は、外回転体２の回転軸Ｒと略平行になっている。また、ばね４は、外回転体２及び内回転体３が回転していない状態で、後端部において、外周面４１が外回転体２の圧接面２１に接触する後端側領域４３と、前端部において、内周面４２が内回転体３の接触面３５に接触する前端側領域４４と、を有する。
【００５３】
後端側領域４３は、ばね４の後端から１周以上（回転軸周りに３６０°以上）の領域である。外回転体２及び内回転体３が回転していない状態で、後端側領域４３は、若干縮径された状態でばね収容空間８に収容されている。後端側領域４３の外周面４１は、ばね４の拡径方向の自己弾性復元力によって、圧接面２１に押し付けられている（図２及び図４参照）。
【００５４】
前端側領域４４は、ばね４の前端から１周以上（回転軸周りに３６０°以上）の領域である。前端側領域４４は、外回転体２及び内回転体３が回転していない状態において、若干拡径された状態でばね収容空間８に収容されている。前端側領域４４の内周面４２は、接触面３５に押し付けられている（図２及び図３参照）。また、前端側領域４４は、三つの部分からなる。すなわち、図３に示すように、前端側領域４４は、周方向において内回転体３の突起３７よりもばね４の前端側（図３の矢印と同じ方向）の第１部分４６と、径方向において突起３７に対向する第２部分４７と、第２部分４７よりも後端側（図３の矢印と逆の方向）の第３部分４８とを有する。図３において、ばね４のうち二点鎖線に挟まれた部分が、第２部分４７である。また、第１部分４６の前端部には、内回転体３の端面３６と周方向において対向する前端面４９が形成されている。
【００５５】
（プーリ構造体の動作）
次に、プーリ構造体１の動作について説明する。まず、外回転体２の回転速度が内回転体３の回転速度よりも大きい場合（すなわち、外回転体２が加速する場合）について説明する。図３及び図４の矢印方向を正方向とする。
【００５６】
まず、外回転体２が、内回転体３に対して正方向に相対回転し始める。ここで、外回転体２の圧接面２１には、ばね４の後端側領域４３の外周面４１が圧接されているため（図４参照）、外回転体２の相対回転に伴って、ばね４の後端側領域４３が圧接面２１と共に正方向に移動し、内回転体３に対して正方向に相対回転する。これにより、ばね４が拡径方向にねじり変形（以下、単に拡径変形という）する。なお、圧接面２１に対するばね４の後端側領域４３の圧接力は、ばね４の拡径方向のねじり角度が大きくなるほど増大する。
【００５７】
ばね４の拡径方向のねじり角度が所定の角度（例えば３°）未満の場合、ばね４のうち、前端側領域４４の第２部分４７において最も大きなねじり応力が発生するようになっており、第２部分４７が最も拡径変形しやすくなっている。このため、ばね４の拡径方向のねじり角度が大きくなると、第２部分４７の内周面４２が、拡径変形によって最初に接触面３５から離れる。第２部分４７が接触面３５から離れると略同時に、又は、ばね４の拡径方向のねじり角度がさらに大きくなったときに、第２部分４７の外周面が突起３７に当接し、第２部分４７の拡径変形が規制される。
【００５８】
第２部分４７が突起３７に当接すると同時に、又は、ばね４の拡径方向のねじり角度がさらに大きくなったときに、第３部分４８の接触面３５に対する圧接力が略ゼロとなる。さらにねじり角度が大きくなると、第３部分４８は、拡径変形により接触面３５から離れていく。このとき、ばね４の前端側領域４４の拡径変形が突起３７によって規制されており、前端側領域４４は円弧状、すなわち突起３７に対して摺動し易い形状に維持されている。このため、ねじり角度がさらに大きくなってばね４に作用するねじりトルクが増加すると、前端側領域４４は、突起３７に対する第２部分４７の圧接力及び接触面３５に対する第１部分４６の圧接力に抗して、突起３７及び接触面３５に対して周方向に摺動する。そして、ばね４の前端面４９が端面３６に当接して端面３６を押圧することにより、外回転体２と内回転体３との間で確実にトルクが伝達される。
【００５９】
ばね４の拡径方向のねじり角度がさらに大きくなると、ばね４の前端側領域４４と後端側領域４３との間の部分が拡径していく。ねじり角度が、例えば約４５°になると、拡径したばね４の外周面４１の一部が、外回転体２の当接面２２に当接し、ばね４の拡径が完全に規制され、外回転体２と内回転体３が一体的に回転する。
【００６０】
次に、外回転体２の回転速度が内回転体３の回転速度よりも小さい場合（すなわち、外回転体２が減速する場合）について説明する。この場合、外回転体２は、内回転体３に対して逆方向（図３及び図４の矢印方向と逆の方向）に相対回転する。外回転体２の相対回転に伴って、ばね４の後端側領域４３が、圧接面２１と共に移動し、内回転体３に対して相対回転する。これにより、ばね４が縮径方向にねじり変形する（以下、単に縮径変形という）。
【００６１】
ばね４の縮径方向のねじり角度が所定の角度（例えば１０°）未満の場合、後端側領域４３の圧接面２１に対する圧接力は、ねじり角度がゼロの場合に比べて若干低下するものの、後端側領域４３は圧接面２１に圧接している。また、前端側領域４４の接触面３５に対する圧接力は、ねじり角度がゼロの場合に比べて若干増大する。ばね４の縮径方向のねじり角度がさらに大きくなると、後端側領域４３の圧接面２１に対する圧接力は略ゼロとなり、後端側領域４３は圧接面２１に対して外回転体２の周方向に摺動する。したがって、外回転体２と内回転体３との間でトルクは伝達されない。このように、ばね４は、外回転体２と内回転体３との間で、トルクを伝達又は遮断する。
【００６２】
（プーリ構造体の製造方法）
次に、プーリ構造体１の製造方法について、図５を用いて説明する。
【００６３】
まず、内回転体３（図５の（ａ）参照）に、ばね４を後方から圧入して装着する（図５の（ｂ）参照）。次に、内回転体３の前端部に滑り軸受７を装着し（図５の（ｃ）参照）、さらに、内回転体３に外回転体２を後方から装着する（図５の（ｄ）参照）。
【００６４】
この状態で、内回転体３の対向面３４にグリースを塗布する。グリースの塗布には、例えばディスペンサ２０１を用いる。図５の（ｅ）に示すように、ディスペンサ２０１は、本体部２０２と、本体部２０２から延びたノズル２０３とを備え、グリースを計量し、計量されたグリースをノズル２０３から吐出させることで、グリースを対象物に塗布可能に構成されている。ノズル２０３は、内回転体３の対向面３４とばね４の内周面４２との間に挿入可能な径を有しており、その先端部に、グリースが吐出される吐出口２０４が形成されている。吐出口２０４は、ノズル２０３が延びる方向に対して斜めに傾いている。
【００６５】
まず、ディスペンサ２０１を用いて、グリースを計量する。必要となるグリースの量は、外回転体２及び内回転体３の、ばね収容空間８を形成する面のうち、塗装が施されていない面全体に油膜を形成するために必要な最小限の量である。例えば本実施形態では、グリースの量は、約０．２ｇ（体積は約０．２ｃｍ3）である。
【００６６】
次に、図５の（ｅ）に示すように、ディスペンサ２０１のノズル２０３を内回転体３の後方から内回転体の対向面３４とばね４の内周面４２との間に挿入する。ここで、対向面３４の後方には圧入面３８があるが、圧入面３８の径は対向面３４の径よりも小さいので、ノズル２０３を容易に挿入することができる。次に、内回転体３を傷つけることを防止するため、対向面３４と接触面３５との間の傾斜面よりも後方（例えば５ｍｍ手前）でノズル２０３の先端を停止させる。次に、その停止位置を起点に、吐出口２０４を径方向において内回転体３の対向面３４に対向させる。そして、ノズル２０３を前側から後側に移動させ、圧入面３８の手前まで後退させつつ、グリース２００を略均一に押し出して、対向面３４に塗布する。これにより、グリース２００は前後方向に長く延びた状態になる（図６参照）。なお、圧入面３８等、対向面３４以外の部分にはグリース２００を塗布しない。次に、内回転体を若干回転させて、再びノズル２０３を挿入し、ノズル２０３を後退させながらグリース２００を吐出させる。上記の作業を複数回繰り返して、グリース２００を対向面３４に塗布する。
【００６７】
次に、外回転体２の後端部と内回転体３の後端部の間に、転がり軸受６を圧入する（図５の（ｆ）参照）。この時点で、エンドキャップ５の装着等を除き、プーリ構造体の組み付けが一旦終了する。この、組み付けが一旦終了した時点でのプーリ構造体１０（図５の（ｆ）及び図７参照）が、本発明の、まだ一度も動作していない状態におけるプーリ構造体に相当する。出荷時の完成品であるプーリ構造体１と、まだ一度も動作していないプーリ構造体１０との違いは、エンドキャップ５が装着されているか否かと、ばね収容空間８を形成する面にグリースが拡散している状態か、或いはグリースが内回転体３の対向面３４に塗布されている状態かである。
【００６８】
組み付け直後の、プーリ構造体１０がまだ一度も動作していない状態、すなわち、まだ一度もオルタネータ１２０の駆動軸１２１に接続されていない状態においては、図７に示すように、グリース２００は、内回転体３の対向面３４に塗布された状態である。言い換えると、グリース２００は、ばね収容空間８内に単に投入された場合と比べて、対向面３４に強く接触している。グリース２００は、前述したようにノズル２０３を前後方向に動かしながら塗布されるので、前後方向に沿って長く延び、周方向においては不連続に配置されている。グリース２００の量は、外回転体２及び内回転体３の、ばね収容空間８を形成する面のうち、塗装が施されていない面全体に油膜を形成するために必要な最小限の量であって、例えば約０．２ｇ（体積は約０．２ｃｍ3）である。対向面３４におけるグリース２００の厚みは、２ｍｍ以下が好ましい。対向面３４におけるグリース２００の厚みは、０．８ｍｍ〜１．３ｍｍ程度がより好ましい。また、対向面３４に付着したグリース２００の面積は、対向面３４の面積の４％以上が好ましい。対向面３４に付着したグリース２００の面積は、対向面３４の面積の６％〜１０％程度がより好ましい。なお、グリース２００は、ばね収容空間８を形成する面のうちの、対向面３４にのみ塗布されており、他の面には塗布されていない。
【００６９】
次に、オルタネータ１２０の製造元等において、オルタネータ１２０の駆動軸１２１にプーリ構造体１０を接続する。次に、オルタネータ１２０の完成検査を実施し、これと併せて、外回転体２及び内回転体３の、ばね収容空間８を形成する面へのグリース２００の拡散を行う。具体的には、例えば図８に示すように、ベルト伝動機構１００（図１参照）と同等の構成を有する試験機１００ａを用いて、プーリ構造体１０と、エンジン１１０ａ（本発明の駆動源）のクランク軸１１１ａに接続されたプーリ１０１ａ等、他のプーリにベルトＢを巻き掛け、後述するエンジン始動試験と同等の作動条件においてエンジン始動と停止を繰り返し、プーリ構造体１０を動作させる。エンジン始動回数は、例えば５回である。これにより、プーリ構造体１０の回転に伴い発生する熱や、オルタネータ１２０の発電に伴い発生する熱等によってばね収容空間８の温度が上がる。例えば、対向面３４の表面温度は、この完成検査において、約４０℃まで上がる。そして、ばね収容空間８の温度上昇や、グリース２００同士或いはグリース２００と対向面３４との摩擦により発生するせん断発熱により、対向面３４に塗布されたグリース２００の温度が上がり、グリース２００の粘度が下がって流動しやすくなる。また、内回転体３の回転によってグリース２００に遠心力が作用することで、グリース２００が径方向外側に飛散して外回転体２の圧接面２１等に拡散する。なお、グリース２００の一部はばね４にも当たり、ばね線を伝う等して、前後方向にも拡散する。このようにして、グリース２００は、外回転体２及び内回転体３の、ばね収容空間８を形成する面全体に拡散する。なお、グリースは、滑り軸受７と外回転体２との隙間にも拡散するが、この隙間から前方にはほとんど漏れ出ない。
【００７０】
最後に、外回転体２の前端部にエンドキャップ５を装着する。これにより、プーリ構造体１が完成する（図５の（ｇ）参照）。
【実施例】
【００７１】
次に、本発明の具体的な実施例について説明する。本発明の発明者は、表１に示す実施例１、比較例１〜３のプーリ構造体の供試体を用いて、本発明の効果を検証するための試験を行った。
【００７２】
【表１】
2018173162.tif 000003
【００７３】
実施例１
実施例１のプーリ構造体の供試体は、図９の（ｄ）に示すプーリ構造体１０ｄであり、グリースの滞留位置及び形態を含めて、プーリ構造体１０と同一のものである。内回転体３の対向面３４には、グリース２００ｄが偏平状に塗布されている。グリース２００ｄの量は、約０．２ｇ（体積約０．２ｃｍ3）である。供試体をオルタネータに組付ける前のグリース２００ｄの滞留位置は、内回転体３の対向面３４の前後方向における略中央から後端部にわたる部分である。上記は、後述する実施例２についても同様である。なお、対向面３４におけるグリース２００ｄの厚みは、約１ｍｍであり、且つ、対向面３４に付着したグリース２００ｄの面積は、対向面３４の面積の約８％である。
【００７４】
実施例２
実施例２のプーリ構造体の供試体は、図９の（ｄ）に示すプーリ構造体１０ｅであり、グリース２００ｅが、内回転体３の対向面３４に塗布されたものである。対向面３４におけるグリース２００ｅの厚みは、１．８ｍｍ〜２．０ｍｍであり、且つ、対向面３４に付着したグリース２００ｅの面積は、対向面３４の面積の約４％である。
【００７５】
比較例１
比較例１のプーリ構造体の供試体は、図９の（ａ）に示すプーリ構造体１０ａであり、グリースの滞留位置及び形態以外はプーリ構造体１０と同一の構成を有する。ばね収容空間８内には、グリース２００ａが、塊の状態で約０．２ｇ投入された状態である。後述する比較例２、３についても同様である。また、グリース２００ａの滞留位置は、内回転体３の対向面３４の前後方向略中央である。
【００７６】
比較例２
比較例２のプーリ構造体の供試体は、図９の（ｂ）に示すプーリ構造体１０ｂであり、グリース２００ｂが、塊の状態でばね収容空間８内に投入されたものである。グリース２００ｂの滞留位置は、内回転体３の対向面３４の後端部である。
【００７７】
比較例３
比較例３のプーリ構造体の供試体は、図９の（ｃ）に示すプーリ構造体１０ｃであり、グリース２００ｃが、塊の状態でばね収容空間８内に投入されたものである。グリース２００ｃの滞留位置は、ばね４の外周面４１の前後方向略中央である。
【００７８】
（エンジン始動試験）
次に、本発明の効果を検証するためのエンジン始動試験について説明する。本発明の発明者は、エンジン始動試験を行い、ばね収容空間８を形成する外回転体２及び内回転体３の対象部位（塗装が施されていない、防錆剤が必要な部位）に対する防錆剤の付着状況を確認した。
【００７９】
まず、エンジン始動試験の概要について説明する。評価対象のプーリ構造体の供試体は、前述したプーリ構造体１０ａ〜１０ｅの５種類である。所定のエンジン始動回数（始動から停止までの回数）で各供試体のエンジン始動試験を行い、その後、各供試体を分解して、対象部位別に防錆剤の付着の有無を目視確認して、後述する評価基準により防錆剤の付着の有無を評価した。具体的な対象部位は、表１及び図１０に示す部位、すなわち外回転体２の軸受介設面２３、圧接面２１、当接面２２、内回転体３の対向面３４及びその他の部位である。なお、その他の部位とは、外回転体２及び内回転体３の、ばね収容空間８を形成する面のうち、軸受介設面２３、圧接面２１、当接面２２及び対向面３４以外の部位であり、且つ、塗装が施されていない部位をいう。
【００８０】
次に、エンジン始動試験の詳細について説明する。各供試体について、ベルト伝動機構１００（図１参照）と同等の構成を有するエンジンベンチ試験機を用いて、エンジン始動試験を行った。エンジン始動５回相当の、オルタネータの完成検査で到達する内回転体３の対向面３４の表面温度（約４０℃）に一致するよう、エンジン始動回数が５回のときに、対向面３４の表面温度が約４０℃になるよう雰囲気温度を調整した。エンジンの始動回数は３種類（５回、２０回、５０回）として、各エンジン始動回数に対応して各供試体を用意した。エンジンの始動と停止を交互に繰り返し、エンジンの始動回数が所定の回数に達した時点で、その供試体の試験を終了した。なお、ベルトの張力は１５００Ｎとした。エンジンの１回あたりの運転時間（始動から停止までの時間）は、１０秒とした。雰囲気温度は、実車と同等の温度を想定して調整した。また、毎回のエンジン始動の際の、クランク軸の回転数は、０〜１８００ｒｐｍの間で変動していた。このときのオルタネータの駆動軸及び内回転体３の最大回転数は、約４０００ｒｐｍに達する。上述の試験により、ばね収容空間８の温度が上昇し、グリースの温度が上がって粘度が下がる。さらに、プーリ構造体１０ａ〜１０ｅの回転によってグリースに遠心力が作用することで、外回転体２及び内回転体３の、ばね収容空間８を形成する面にグリースが拡散する。
【００８１】
試験終了後、プーリ構造体を分解し、対象部位毎に防錆剤の付着状況を目視確認し、対象部位全体に防錆剤が付着している場合は○（合格）、対象部位の少なくとも一部に防錆剤が付着していない場合は×（不合格）とした。なお、軸受介設面２３、圧接面２１、当接面２２及び対向面３４以外の部位についての評価は、これら４つの部位の評価が全て○の場合に限って行った。また、各実施例又は比較例について、全ての部位の評価が○であった場合は、試験打ち切りとした。
【００８２】
試験結果は、上記表１のようになった。グリース２００を内回転体３の対向面３４に塗布した実施例１及び２においては、エンジン始動回数５回終了時点で全ての対象部位に防錆剤の付着が認められた。一方、グリースを塊の状態で投入した比較例１〜３については、対象部位の一部に防錆剤が付着していない箇所が認められた。特に顕著な傾向として、グリースの塊を対向面３４に投入した比較例１及び２においては、対向面３４から遠い外回転体２の前端部の軸受介設面２３に防錆剤が行きわたりにくい傾向にあった。また、グリースの塊をばね４の外周面４１に投入した比較例３においては、エンジンの始動と停止を５０回繰り返しても、ばね４よりも径方向内側の対向面３４に防錆剤が行きわたらなかった。以上の結果から、プーリ構造体を実施例１又は２の構成にすると、少ないエンジン始動回数で全ての対象部位に防錆剤を付着させることができることが分かった。
【００８３】
（その他の試験）
塩水噴霧（ＪＩＳＫ５６００−７−１に準拠）と乾燥を繰り返す複合環境サイクル試験（１サイクル２４時間）を、実施例１、２及び比較例１のプーリ構造体について行った。まず、実施例１及び２のプーリ構造体１０（プーリ構造体１０ｄ、１０ｅ）と同様の構成を有するプーリ構造体の新品において、エンジン始動回数５回にてエンジン始動試験を実施し、その後複合環境サイクル試験を行った。その結果、上記プーリ構造体は、９０サイクル（２１６０時間）の試験を行っても、外回転体２及び内回転体３のばね収容空間８を形成する面において、錆は発生しなかった。一方、比較例１のプーリ構造体１０ａと同様の構成を有するプーリ構造体についても同様のエンジン始動試験及び複合環境サイクル試験を行った。その結果、上記表１において防錆剤が付着していなかった部分（軸受介設面２３及び圧接面２１）には、６０サイクル（１４４０時間）で、錆の発生兆候が認められた。なお、ばね収容空間８にグリースを封入しない場合は、６０サイクルで、ばね収容空間８に面した外回転体２及び内回転体３の非塗装領域全体に錆の発生兆候が認められた。
【００８４】
以上のように、プーリ構造体１０がオルタネータの駆動軸１２１に接続される前の状態、すなわち、まだ一度も動作していない状態において、グリース２００が、内回転体３の対向面３４に塗布された状態である。これにより、グリース２００が単純に塊の状態でばね収容空間８に投入されている場合と比べて、内回転体３との接触面積が大きくなるので、エンジン始動試験時に内回転体３の熱がグリース２００に伝わりやすくなり、グリース２００の温度が上がりやすく、粘度が下がりやすくなる。また、ばね収容空間８を形成する面のうち、径方向内側に配置された内回転体３の対向面３４にグリースが塗布されているため、内回転体３にグリースが行き渡りやすいとともに、内回転体３の回転による遠心力がグリース２００に作用するので、グリース２００は径方向外側にも拡散しやすい。したがって、ばね収容空間８に面した領域全体に防錆剤を拡散しやすくすることができる。
【００８５】
また、対向面３４におけるグリース２００の厚みが、２ｍｍ以下である。したがって、内回転体３の熱をグリース２００全体に伝えやすく、グリース２００の粘度を下げやすくすることができる。
【００８６】
また、対向面３４に付着したグリース２００の面積が、対向面３４の面積の４％以上である。つまり、グリース２００の伝熱面積が大きいため、内回転体３の熱がグリース２００に伝わりやすくなる。
【００８７】
また、グリース２００が、前後方向に沿って延びているため、プーリ構造体１０が回転したときに、グリース２００を前後方向に拡散しやすくすることができる。
【００８８】
また、グリース２００が、内回転体３の対向面３４にのみ塗布されている。したがって、他の箇所にもグリース２００を塗布する場合と比べて手間を省きつつ、内回転体３の回転によりグリース２００を効率良くばね収容空間８内に拡散させることができる。
【００８９】
また、グリース２００が内回転体３の対向面３４に塗布されており、ばね収容空間８を形成する面全体にグリース２００が拡散しやすい。このため、プーリ構造体１０の外回転体２にグリースが塗布されていなくても、滑り軸受７が配置された外回転体２の前端部までグリース２００が行き渡り、当該部分における錆の発生が抑えられ、軸受機能が長期にわたって維持される。したがって、生産効率の低下を抑制しつつ、プーリ構造体を長寿命化できる。
【００９０】
また、滑り軸受７は、ポリテトラメチレンアジパミドをベース樹脂とする樹脂組成物で形成されており、樹脂組成物は、アラミド繊維を含有する補強材を含む。これにより、比較的高温域においても滑り軸受７の耐摩耗性及び強度を高めることができるので、軸受機能をより長期にわたって維持することができる。
【００９１】
また、プーリ構造体１０がオルタネータ１２０に接続されて回転すると、オルタネータ１２０が駆動されることによる発電に伴って大きな熱が発生し、プーリ構造体１０に伝達される。したがって、グリース２００の温度を十分に上げることができる。
【００９２】
また、グリース２００の塗布後に、プーリ構造体１０をオルタネータ１２０に接続し、ベルトＢを介してエンジン１１０ａの動力をプーリ構造体１０に伝達させて、プーリ構造体１０を動作させる。これにより、プーリ構造体１０の回転動作に伴うばね収容空間８の温度上昇と、内回転体３の回転によってグリース２００に作用する遠心力等によって、ばね収容空間８を形成する面にグリースを拡散させることができる。
【００９３】
また、ばね４を内回転体３に装着した後に、ねじりコイルばね４と内回転体３との間の隙間にノズル２０３を挿入して、グリース２００を対向面に塗布する。これにより、グリース２００がばね４に付着することを抑制できる。
【００９４】
また、ノズル２０３を前側から後側、すなわち、ノズル２０３が挿入された側に単純にノズル２０３を引き出しながらグリース２００を対向面３４に塗布するので、容易にグリース２００を塗布することができる。
【００９５】
次に、前記までの実施形態に変更を加えた変形例について説明する。但し、前記までの実施形態と同様の構成を有するものについては、同じ符号を付して適宜その説明を省略する。
【００９６】
（１）前記実施形態においては、ノズル２０３を後方に引きながらグリース２００を吐出させるものとしたが、これには限られない。例えば、ノズル２０３と内回転体３を相対回転させながらグリース２００を吐出させることで、周方向にグリース２００を塗布しても良い。すなわち、前記実施形態において、グリース２００は、前後方向に沿って線状に延び、周方向においては不連続に配置されているものとしたが、例えば、グリース２００は、周方向においても連続的に塗布されていても良い。また、グリース２００は、対向面３４全体に塗布されていても良い。
【００９７】
（２）前記までの実施形態においては、ディスペンサ２０１によってグリース２００を塗布するものとしたが、これには限られない。例えば、内回転体３にばね４を装着するよりも前に、はけを用いてグリースを対向面３４に塗布する等しても良い。
【００９８】
（３）対向面３４におけるグリース２００の厚みは、必ずしも、２ｍｍ以下でなくても良い。また、対向面３４に付着したグリース２００の面積は、必ずしも対向面３４の面積の４％以上でなくても良い。また、グリース２００は、必ずしも対向面３４にのみ塗布されていなくても良く、例えば軸受介設面２３等の、グリース２００が拡散しにくい箇所にも塗布されていても良い。
【００９９】
（４）滑り軸受７は、必ずしもポリテトラメチレンアジパミドを含む樹脂で形成されていなくても良い。例えば、ポリアセタール樹脂等の合成樹脂で形成されていても良い。
【０１００】
（５）対向面３４にグリース２００を塗布した後のプーリ構造体１０の回転動作は、必ずしもオルタネータ１２０等の補機に接続した状態で行われなくても良い。例えば、専用の検査装置等に接続された状態でプーリ構造体１０を動作させることで、グリース２００を拡散させても良い。
【０１０１】
（６）試験機１００ａは、必ずしも駆動源としてエンジン１１０ａを備えていなくても良く、例えばモータ等を駆動源としても良い。
【符号の説明】
【０１０２】
１          プーリ構造体
２          外回転体
３          内回転体
４          ねじりコイルばね
７          滑り軸受
８          ばね収容空間
１０        プーリ構造体
３４        対向面
４２        内周面
１１０      エンジン
１１０ａ    エンジン（駆動源）
１２０      オルタネータ（補機）
１２１      駆動軸
２００      グリース
２０３      ノズル
Ｂ          ベルト
【図１】
2018173162.tif 000004
【図２】
2018173162.tif 000005
【図３】
2018173162.tif 000006
【図４】
2018173162.tif 000007
【図５】
2018173162.tif 000008
【図６】
2018173162.tif 000009
【図７】
2018173162.tif 000010
【図８】
2018173162.tif 000011
【図９】
2018173162.tif 000012
【図１０】
2018173162.tif 000013